(57)【要約】【課題】  ゲルの粘着性を制御する方法、ならびにその方法により用途に適した粘着性を付与されたゲルおよび低ＶＯＣ性ゲルを提供する。【解決手段】  スチレン系ブロック共重合体と軟化剤とを含むゲルの粘着性を制御するかまたは揮発性有機化合物の発生を減らす方法であって、この軟化剤の重量平均分子量を調整することを含む方法、この方法により粘着性を制御されたゲルおよび低ＶＯＣ性を付与されたゲル。【選択図】      なし【特許請求の範囲】
【請求項１】
スチレン系ブロック共重合体と軟化剤とを含むゲルであって、この軟化剤の重量平均分子量が２５０以上であるゲル。
【請求項２】
スチレン系ブロック共重合体の重量平均分子量が２５０，０００以上である、請求項１記載のゲル。
【請求項３】
軟化剤が炭化水素油である、請求項項１または２記載のゲル。
【請求項４】
スチレン系ブロック共重合体が、スチレンエチレンブチレンスチレンブロック共重合体、スチレンエチレンプロピレンスチレンブロック共重合体またはスチレンエチレンエチレンプロピレンスチレンブロック共重合体である、請求項１〜３のいずれか一項記載のゲル。
【請求項５】
さらに、粘着付与剤を含む、請求項１〜４のいずれか一項記載のゲル。
【請求項６】
さらに、酸化防止剤を含む、請求項１〜５のいずれか一項記載のゲル。
【請求項７】
スチレン系ブロック共重合体と軟化剤とを含むゲルであって、この軟化剤の重量平均分子量が２５０〜４００未満である、請求項１〜６のいずれか一項記載のゲル。
【請求項８】
スチレン系ブロック共重合体と軟化剤とを含むゲルであって、この軟化剤の重量平均分子量が４００以上である、請求項１〜６のいずれか一項記載のゲル。
【請求項９】
スチレン系ブロック共重合体と軟化剤とを含むゲルであって、この軟化剤の重量平均分子量が４５０以上である、請求項１〜６のいずれか一項記載のゲル。
【請求項１０】
請求項７記載のゲルを含む、魚の目もしくはたこの痛み用緩衝材、サポーター、パンプスのずれ防止材、ひじもしくはかかとの乾燥防止パッド、足ゴムまたはダンパー。
【請求項１１】
請求項８記載のゲルを含む、スリップ防止材。
【請求項１２】
請求項９記載のゲルを含む車両用内装材。
【請求項１３】
スチレン系ブロック共重合体と軟化剤とを含むゲルの粘着性を制御する方法であって、この軟化剤の重量平均分子量を調整することを含む方法。
【発明の詳細な説明】
【技術分野】
【０００１】
本発明は、ゲルの粘着性制御方法、この方法により粘着性を制御されたゲル、および低ＶＯＣ性ゲルに関する。また、本発明は人体に接触させて使用される物品、スリップ防止材または車両用内装材などに適したゲルにも関する。
【背景技術】
【０００２】
衝撃吸収性を有し、防振材、制振材、緩衝材、ダンパーなどに用いられるゲルとしては、熱硬化性ポリウレタン、それに塩化ビニル系重合体のような他の樹脂と可塑剤とを配合したもの、スチレン系ブロック共重合体に軟化剤を配合した混合系、エチレン系ブロック共重合体に軟化剤を配合した混合系、架橋密度の低いポリジオルガノシロキサン、ポリジオルガノシロキサンとポリイソブチレンとを主成分とする混合系などが、提案されている。
【０００３】
熱硬化性ポリウレタンとしては、例えば特許文献１および特許文献２に開示されているような、高分子量ポリオール、低分子量多価アルコールおよび１価アルコールを配合して、ポリイソシアネートと反応させることにより、機械的性質を改良した低硬度の熱硬化性ポリウレタンが用いられる。高分子量ポリオールとしては、特許文献１では平均分子量１，０００〜６，０００のポリオキシプロピレン系のポリオールが用いられ、特許文献２では末端にヒドロキシル基を有するポリブタジエンが用いられる。低分子量多価アルコールとしては、１，４−ブタンジオールやグリセリンのような通常の多価アルコールのほか、特許文献１では重量平均分子量７００までのポリエーテルポリオールの使用が記載されている。
【０００４】
特許文献３には、塩化ビニル系重合体に可塑剤を含浸した後、ポリウレタンとの複合体を形成させたものが、柔軟でべたつきのない触感を有し、意匠性に優れ、各種の保護カバーに用いられることが開示されている。
【０００５】
特許文献４には、スチレン−ブタジエン−スチレンブロック共重合体および／またはその水素添加物と、スチレン−イソプレン−スチレンブロック共重合体および／またはその水素添加物とを混合し、あるいはさらにポリフェニレンエーテル樹脂、ポリプロピレンまたは軟化剤などを配合した制振材が開示されている。特許文献５および特許文献６には、上記のような弾性に富むトリブロック型スチレン系エラストマーと、衝撃吸収性および衝撃緩和性に優れたジブロック型スチレン系エラストマーからなる系に、軟化剤を配合した、衝撃吸収性のゲル状組成物が開示されている。さらに、特許文献７には、ポリエチレンセグメントとエチレン−スチレンランダム共重合体セグメントからなるブロック共重合体に、軟化剤を配合したゲルが記載されている。
【特許文献１】特開平６−７３１５０号公報
【特許文献２】特公平６−９２４７８号公報
【特許文献３】特開２０００−１４１４６６号公報
【特許文献４】特開平１１−１２４３０号公報
【特許文献５】特開２００１−１５１９７９号公報
【特許文献６】特開２００１−３４２２８３号公報
【特許文献７】特開平５−２３９２５６号公報
【発明の開示】
【発明が解決しようとする課題】
【０００６】
熱可塑性を有するスチレン系ブロック共重合体と軟化剤との混合系のゲルは、熱可塑性であることから、耐熱性が悪い。また、ゲルの硬さを下げるために、重合体に、軟化剤、例えばパラフィン系プロセスオイルまたは植物油系などを多量に配合する。そのため、このようなゲルでは、べたつきが多くなり、また軟化剤のブリードも起こりやすい。
したがって、このようなゲルは、温度が高い場所では使用できず、また、硬さを下げた低硬度のゲルはべたつきが多いため、取り扱い性が悪く、また感触も悪いので肌に触れる部分への使用には限界があった。
さらに、このような多量の軟化剤を配合したゲルは、揮発性有機化合物を発生しやすく、人の健康や電子機器に悪影響を与えるおそれがあるので、特に密閉された空間内で使用される建材、車両などの内装材、家電品などへの使用が制限されてしまう。
【０００７】
本発明の課題は、ゲルの粘着性を制御する方法、用途に適した粘着性をその方法により付与されたゲル、ならびに揮発性有機化合物の発生が少ないかまたは全く発生しないゲルを提供することである。
【課題を解決するための手段】
【０００８】
本発明者らは、鋭意研究を重ねた結果、スチレン系ブロック共重合体と軟化剤とを含むゲルにおいて、この軟化剤の重量平均分子量を調整することにより、上記課題を解決できることを見出し、本発明を完成させた。
【０００９】
すなわち、本発明は、スチレン系ブロック共重合体と軟化剤とを含むゲルの粘着性を制御する方法であって、この軟化剤の重量平均分子量を調整することを含む方法、ならびにこの方法により粘着性を制御されたゲルおよび低ＶＯＣ性を付与されたゲルに関する。なお、本発明において、低ＶＯＣ性とは、揮発性有機化合物（ＶＯＣ）の発生が少ないかまたは全く発生させない性質のことをいう。
【発明の効果】
【００１０】
（１）本発明の方法によれば、ゲルの粘着性を非粘着性から高粘着性まで自由に制御することができる。また、本発明によれば、用途に適した粘着性を有するゲルを得ることができる。例えば、高粘着性を必要とする部分には、本発明の方法により高粘着性を付与したゲルを使用することが、逆に滑りを良くしたい部分には、本発明の方法により非粘着性または低粘着性を付与したゲルを使用することが可能となる。
（２）本発明においては、重量平均分子量の大きいスチレン系ブロック共重合体を用いることにより、そのスチレン系ブロック共重合体を含むゲルの耐熱性と機械的特性を向上させることができる。
（３）本発明においては、場合によりゲルに粘着付与剤を配合させてもよく、この場合、高い軟化点の粘着付与剤を用いることにより、その粘着付与剤を含むゲルの耐熱性を低下させず、また、そのゲルの硬度を、軟化剤の量を増やすことなく下げることができる。
（４）本発明の方法ではゲルに耐熱性も付与されるので、生地と重ねてアイロンなどで熱をかけて融着させることができるゲルを得ることもできる。
（５）本発明のゲルは、衝撃吸収性と制振性に優れ、防振材、制振材、緩衝材またはダンパーなどに用いることができる。
（６）本発明のゲルは、軟化剤を多量に含みながら、その重量平均分子量を大きくすることにより、軟化剤の揮発性を抑え、ホルマリンなどの揮発性有機化合物の発生量を減らすこともできる。また、酸化防止剤と併用することにより、軟化剤やスチレン系ブロック共重合体などの酸化分解によって発生する揮発性有機化合物の量をも減らすことができる。
このように、本発明のゲルは、揮発性有機化合物の発生量が抑えられるため、人体に対する安全性が高い。
したがって、本発明のゲルは、揮発性有機化合物の発生により従来品を使用できなかった分野、例えば、建材、車両用内装材または家電製品、さらには人体に接触させて使用される物品などにも使用することができる。
【発明を実施するための最良の形態】
【００１１】
本発明においては、軟化剤の重量平均分子量を調整することにより、その軟化剤を含むゲルの粘着性を制御できるし、また揮発性有機化合物の発生を減らすこともできる。
すなわち、軟化剤の重量平均分子量を大きくすれば、その軟化剤を含むゲルの粘着性は増大するが、軟化剤の重量平均分子量を小さくすれば、その軟化剤を含むゲルの粘着性は低下する。
また、ゲルに配合される軟化剤の重量平均分子量を大きくすれば、ゲルからの揮発性有機化合物の発生が減少してくる。
なお、本発明において、軟化剤の重量平均分子量は、ガスクロマトグラフィー法により測定する。
【００１２】
本発明は、スチレン系ブロック共重合体と軟化剤とを含むゲルであって、この軟化剤の重量平均分子量が２５０以上であるゲルに関する。また、本発明は、このゲルの軟化剤の重量平均分子量を適宜調整することにより得られた、用途に応じた粘着性および／または低ＶＯＣ性を有するゲルにも関する。
例えば、本発明の方法で非粘着性または粘着性の比較的低いゲルを得るには、ゲルに配合される軟化剤の重量平均分子量が小さければ、小さいほどよく、通常４００未満であることが好ましい。しかし、良好な耐熱性をゲルに付与するには、ゲルに配合される軟化剤の重量平均分子量は、２５０以上、好ましくは３００以上、より好ましくは３５０以上である。
また、本発明の方法で粘着性の比較的高いゲルを得るには、ゲル中に配合される軟化剤の平均分子量が大きければ大きいほどよく、通常４００以上であることが好ましい。
さらに、粘着性が比較的高い上に低ＶＯＣ性をも併せ持つゲルを得るには、軟化剤の重量平均分子量が、４５０以上、特に５００以上、とりわけ５３５以上であることが好ましい。
なお、軟化剤の重量平均分子量は、良好な混合性、成形性を得たり、またはべたつきを抑えたりするため、通常７００以下、好ましくは６５０以下、より好ましくは６００以下である。
【００１３】
本発明において用いられるスチレン系ブロック共重合体は、ゲルに対して軟化剤保持性および弾性を与える成分である。
本発明においては、重量平均分子量の大きいスチレン系ブロック共重合体を用いることにより、そのスチレン系ブロック共重合体を含むゲルの耐熱性と機械的特性を向上させることができる。
本発明において、良好な耐熱性と機械的特性をゲルに付与するためには、ゲルに含まれるスチレン系ブロック共重合体の重量平均分子量は大きければ大きいほど望ましく、例えば、２５０，０００以上が好ましく、３００，０００以上がより好ましい。
なお、本発明において、スチレン系ブロック共重合体の重量平均分子量は、ゲル浸透クロマトグラフィー（ＧＰＣ）法により測定される。
【００１４】
上記のスチレン系ブロック共重合体は、ゲルに慣用のものであれば特に制限されない。なお、本発明のスチレン系ブロック共重合体には、スチレン系ブロック共重合体の水素添加物も含まれる。
【００１５】
上記のスチレン系ブロック共重合体は、ハードセグメントとして、例えばポリスチレンセグメントまたはポリ（α−メチルスチレン）セグメントなどの１種または２種以上と；ソフトセグメントとして、例えばポリブタジエン、水素添加ポリブタジエン、ポリイソプレンまたは水素添加ポリイソプレンなどの１種または２種以上とからなるブロック共重合体であり、ジブロック共重合体、ポリスチレンセグメントが末端部を構成するトリブロック共重合体またはマルチブロック共重合体のいずれであってもよく、単独でも、２種以上の混合物でもよい。
ゲルに高い弾性と優れた機械的強度を与えることから、ハードセグメントとしてポリスチレンセグメント、ソフトセグメントとしてポリイソプレンセグメントを用いることが好ましい。
【００１６】
本発明のスチレン系ブロック共重合体として、例えば、スチレンブタジエンスチレンブロック共重合体（ＳＢＳ）、スチレンエチレンブチレンスチレンブロック共重合体（ＳＥＢＳ）、スチレンイソプレンブチレンスチレンブロック共重合体（ＳＩＢＳ）、スチレンイソプレンスチレンブロック共重合体（ＳＩＳ）、スチレンエチレンプロピレンスチレンブロック共重合体（ＳＥＰＳ）およびスチレンエチレンエチレンプロピレンスチレンブロック共重合体（ＳＥＥＰＳ）などが使用できる。好ましくは、スチレンエチレンブチレンスチレンブロック共重合体、スチレンエチレンプロピレンスチレンブロック共重合体およびスチレンエチレンエチレンプロピレンスチレンブロック共重合体などが使用できる。
本発明において、これらのスチレン系ブロック共重合体を１種以上使用することができる。
【００１７】
本発明における軟化剤は、ゲルに適度の柔軟性を付与する成分である。
上記の軟化剤としては、例えば、パラフィン系プロセスオイル、ナフテン系プロセスオイルおよび芳香族系プロセスオイルなどの炭化水素系プロセスオイルならびに流動パラフィンのような炭化水素油；綿実油、あまに油、菜種油、大豆油、落下生油、パーム油、やし油およびオリーブ油のような動植物油、ならびに脱水ひまし油のような、それらを脱水または水素化して得られる脂肪酸エステル油などの生物起源脂肪酸エステル油；ならびにフタル酸ジブチル、フタル酸ジオクチル、フタル酸ジ（２−エチルヘキシル）、テトラヒドロフタル酸ジ（２−エチルヘキシル）、アジピン酸ジ−ｎ−オクチル、アジピン酸ジ（２−エチルヘキシル）、アジピン酸ジイソデシル、リン酸トリクレジルのような可塑剤；あるいはそれらの混合物などが挙げられる。
なお、本発明において、パラフィン系プロセスオイルとはパラフィン系炭化水素を全炭素量に対し５０重量％以上含むプロセスオイルを、ナフテン系プロセスオイルとはナフテン系炭化水素の炭素の割合が全炭素量に対し３０〜４５重量％含むプロセスオイルを、芳香族系プロセスオイルとは芳香族炭化水素の炭素の割合が全炭素量に対し３５重量％以上含むプロセスオイルを、それぞれいう。
【００１８】
好ましい軟化剤として、溶解度パラメーターがスチレン系エラストマー性ブロック共重合体に近く、それとの相溶性が優れていることや、粘度が、ブリードを生じさせない、しかもエラストマーへの混合を容易にさせる範囲内にあることなどから、炭化水素油が挙げられる。
炭化水素油において、ゲルの黄変や異臭を抑えたり、ゲルの人体への安全性をより高めたり、混練中における分散性を高めて得られるゲルの機械的特性を向上させたりするために、パラフィン系プロセスオイルおよび流動パラフィンが好ましく、パラフィン系炭化水素の全炭素量に対する含量が高いものが、例えば、全炭素量に対してパラフィン系炭化水素を７０重量％含み、かつナフテン系炭化水素を３０重量％含むパラフィン系プロセスオイルがより好ましく、流動パラフィンが特に好ましく、高純度の流動パラフィンがとりわけ好ましい。
なお、本発明において、これらの軟化剤を１種以上使用することができる。
【００１９】
軟化剤の配合量は、本発明の効果を損なわない限り特に制限されないが、ゲルに適度の柔軟性と優れた伸びを与え、かつゲルからブリードして周辺を汚染することを防ぐため、スチレン系ブロック共重合体１００重量部に対して、好ましくは１００〜９００重量部、より好ましくは１００〜４００重量部、特に好ましくは１００〜３００重量部である。
【００２０】
本発明において、ゲルの硬さを維持しつつ、ゲルに含まれる軟化剤の量を減らし、その結果軟化剤のブリードを減らすことができるように、粘着付与剤を使用することが好ましい。
本発明においては、高い軟化点の粘着付与剤を用いることにより、その粘着付与剤を含むゲルの耐熱性を低下させず、そのゲルの硬度を、軟化剤の量を増やすことなく下げることができる。
本発明において、ゲルに含まれる粘着付与剤の軟化点は、高ければ高いほど望ましく、例えば、１２５℃以上が好ましく、１４０℃以上がより好ましく、１５０℃以上が特に好ましい。
【００２１】
上記の粘着付与剤として、例えば、テルペン系樹脂、クマロン樹脂、クマロンインデン樹脂、フェノールテルペン樹脂、石油系炭化水素およびロジン誘導体などが挙げられる。好ましくは、テルペン系樹脂が挙げられる。
本発明のゲルは、これらの粘着付与剤を１種以上含むことができる。
【００２２】
上記の粘着付与剤の配合量は、本発明の効果を損なわない限り特に制限されないが、スチレン系ブロック共重合体１００重量部に対して、通常１０〜８０重量部、好ましくは３０〜５０重量部、より好ましくは３０〜３５重量部である。
【００２３】
本発明のゲルは、ゲルからの揮発性有機化合物の発生をより減らすために、酸化防止剤も含むことが望ましい。酸化防止剤としては、芳香族アミン系、フェノール系、リン系などが使用される。望ましい酸化防止剤としてはヒンダードフェノール系および亜リン酸エステル系などがある。
例えば、ヒンダードフェノール系として、ｔ−ブチルヒドロキシトルエン（ＢＨＴ）またはペンタエリトリトール−テトラキス［３−（３，５−ジ−ｔ−ブチル−４−ヒドロキシフェニル）プロピオネート］が、亜リン酸エステル系として、トリス（２，４−ジ−ｔ−ブチルフェニル）ホスファイトなどが挙げられる。
本発明のゲルは、これらの酸化防止剤を１種以上含むことができる。
【００２４】
上記の酸化防止剤の配合量は、本発明の効果を損なわない限り特に制限されないが、スチレン系ブロック共重合体１００重量部に対して、好ましくは１０〜２０重量部、より好ましくは１３〜１７重量部である。
【００２５】
本発明のゲルに、必要に応じて、炭酸マグネシウム、炭酸カルシウム、シリカ、ケイ酸カルシウム、クレイ、タルクのような充填剤；酸化チタン、酸化鉄、有機顔料のような着色剤；水酸化マグネシウム、水酸化アルミニウム、酸化亜鉛、炭酸亜鉛、リン酸エステルのような難燃剤；パラフィンワックスのような滑剤などを配合することができる。他に、耐候性付与剤、抗菌剤などが配合できる。
【００２６】
本発明のゲルは、上記の軟化剤と、スチレン系ブロック共重合体と、任意に配合される成分とを、例えばヘンシェルミキサー、バンバリーミキサーなどの混合手段によって混合することによって調製して、ペレット化したり、射出成形したり、二軸押出機によって混練して調製しつつ押出したりすることなどにより、シート状または棒状に成形するなど、任意の方法で製造することができる。
【００２７】
以下、本発明を、実施例によってさらに詳細に説明する。本発明は、実施例によって限定されるものではない。
【実施例】
【００２８】
例１〜９
表１および２に示す配合量に従い、二軸押出機により混合しつつ、２００℃で連続的にシート状に押出してゲルを作製した。
【００２９】
なお、スチレン系ブロック共重合体として、ＳＥＢＳ１（重量平均分子量約３０万）はＧ１６５１（シェルジャパン株式会社製）を、ＳＥＢＳ２（重量平均分子量約２０万）はＧ１６５４（シェルジャパン株式会社製）を、ＳＥＢＳ３（重量平均分子量約１０万）はＧ１６５０（シェルジャパン株式会社製）を、それぞれ使用した。
また、テルペン系樹脂として水添テルペン（商品名：クリアロンＰ−１５０、ヤスハラケミカル株式会社製）を、流動パラフィンＡ（重量平均分子量３２２）としてスモイルＰ−７０（株式会社松村石油研究所製）を、流動パラフィンＢ（重量平均分子量３５７）としてスモイルＰ−１００（株式会社松村石油研究所製）を、流動パラフィンＣ（重量平均分子量４２４）としてスモイルＰ−２６０（株式会社松村石油研究所製）を、流動パラフィンＤ（重量平均分子量５３５）としてモレスコホワイトＰ−５００（株式会社松村石油研究所製）を、流動パラフィンＥ（重量平均分子量７１０）としてモレスコホワイトＭＴ−２０００（株式会社松村石油研究所製）を、それぞれ使用した。
酸化防止剤ＡとしてＩＲＧＡＮＯＸ１０１０（チバ・スペシャリティ・ケミカルズ社製）を、酸化防止剤ＢとしてＩＲＧＡＦＯＳ１６８（チバ・スペシャリティ・ケミカルズ社製）を、それぞれ使用した。
【００３０】
上記の例１〜７で得られたゲルについて、硬さ、耐熱性、引張強さ、伸びおよび粘着性を以下に示すような方法で測定し、表１に示す結果を得た。
（１）硬さの測定方法：
厚さ１０mmのゲルに対し、アスカーＦ硬度計およびアスカーＣ硬度計を用いた他は、ＪＩＳ  Ｋ６３０１に準拠して測定した。
（２）耐熱性：圧縮永久ひずみの測定：ＪＩＳ  Ｋ６２６２に準拠して、試験温度７０℃、試験時間２２時間で測定した。
（３）引張強さの測定：ＪＩＳ  Ｋ６３０１に準拠して測定した。
（４）伸びの測定方法：ＪＩＳ  Ｋ６３０１に準拠して測定した。
（５）粘着性の測定：
上記において作製したゲルを１５０mm×２５mmに切り出して試験片とし、それにＳＵＳ板を重ねて、２kgローラーで圧着させた。次いで、１７時間以上放置した後、剥離角度９０°、テストスピード３００mm／分で、ＳＵＳ板から試験片を剥離させて、その際の剥離強度を求めた。
【００３１】
揮発性有機化合物（ＶＯＣ）の発生量の測定：
上記の例８および９で作製したゲルを、６５℃で２時間処理して、発生したホルムアルデヒド、アセトアルデヒド、炭素数８〜１６の脂肪族直鎖炭化水素および炭素数８〜１２の脂肪族アルデヒドを測定し、表２に示す結果を得た。
測定方法は、トヨタ法（ＴＳＭ  ０５０８Ｇ）に準拠して行った。すなわち、上記で作製したゲルを８０cm2×１mmに切り出して、テドラーパック中に密封した。次いで、６５℃、２時間のキュアを行い、その後、テドラーパック中の気体をサンプリングし、ＶＯＣの測定に供した。アルデヒド類は高速液体クロマトグラフィーで、脂肪族直鎖炭化水素はガスクロマトグラフィー−マススペクトルで、それぞれ測定し、ゲル１gあたりのＶＯＣ量を求めた。なお、検出限界は０．０２μg／gであった。
【００３２】
【表１】
2005105128.tif 000002
【００３３】
【表２】
2005105128.tif 000003
【００３４】
表１からも明らかなように、ゲルに含まれるスチレン系ブロック共重合体の分子量を大きくすると、硬さ、耐熱性、機械的強さ、伸びが向上することが分かった。また、高軟化点のテルペン系樹脂を使用することで、耐熱性に優れたゲルを得ることもできた。
また、パラフィン系プロセスオイルの重量平均分子量を変更することで、ゲル表面の粘着性を自由に制御できることも認められた。この場合、パラフィン系プロセスオイルの重量平均分子量が大きいほど、粘着性の増大とともに耐熱性も向上していくことが認められたが、パラフィン系プロセスオイルの重量平均分子量が大き過ぎると成形できなくなってしまうことも分かった。
さらに、粘着性を低下させるためにパラフィン系プロセスオイルの重量平均分子量を小さくさせ過ぎると、耐熱性が悪化した。したがって、良好な耐熱性を得るにはパラフィン系プロセスオイルの重量平均分子量の範囲も重要であることが認められた。
【００３５】
表２から、軟化剤の分子量を大きくすることで、揮発性有機化合物の発生が減ることが認められた。
【産業上の利用可能性】
【００３６】
本発明のゲルは、衝撃吸収性と制振性に優れ、防振材、制振材、緩衝材またはダンパーなどとして有用である。特にＯＡ機器のための上記用途に用いられる。また、触感が優れていることと、薄く任意の形状に成形できることから、靴の中敷、衣類用クッション材、または高齢者の骨折予防用のクッション材としても有用である。
特に、本発明により非粘着性または低粘着性となったゲルは、人体に接触させ使用される物品、例えば、魚の目もしくはたこの痛み緩衝材、かかとの衝撃吸収体、ひじもしくはかかとなどの乾燥防止パッド、傷跡の保護パッド、床ずれ防止マット、魚の目もしくはたこの痛み緩衝材、サポーター、パンプスなどのずれ防止材、足ゴム、または履物底材などに応用できる。
また、本発明の方法により高粘着性となったゲルは、例えば、スリップ防止材または湿布基材など、あるいは人体に接触させ使用される物品、例えば、生体用センサー固定材または経皮薬用パッドなどに使用できる。
さらに、本発明の方法により揮発性有機化合物の発生を減らしたゲルは、内装材、例えば列車・電車・自動車などの車両用内装材、室内用内装材、船舶用内装材もしくは機体用内装材、あるいは人体に接触させ使用される物品、例えば、魚の目もしくはたこの痛み緩衝材、サポーター、パンプスなどのずれ防止材、またはひじもしくはかかとなどの乾燥防止パッドなどに有用である。